(57)【要約】      （修正有）【課題】より少ない工数でしわ疵を除去することができる車輪用転がり軸受装置の軸部材の製造方法、及び車輪用転がり軸受装置の製造方法を提供する。【解決手段】軸部材１２の素材３０において嵌合先端部１３に対応する素材３０の先端部３１を把持し、素材３０の外周面３０ａにおいてフランジ部１４に対応する部分である旋削部分３３，３４に対して、旋削加工を行って素材３０の表面欠陥を除くための旋削工程と、旋削工程後の素材３０に対して冷間鍛造による側方押出し加工を行いフランジ部１４を形成する工程とを含んでいる。【選択図】図３
2015009265.tif 000002
【特許請求の範囲】
【請求項１】
車輪取付用のフランジ部を有する車輪用転がり軸受装置の軸部材の製造方法であって、
前記軸部材の素材の外周面において前記フランジ部に対応する部分以外の部分を把持し、前記素材の外周面において前記フランジ部に対応する部分に対して、旋削加工を行って前記素材の表面欠陥を除く旋削工程と、
前記旋削工程後の前記素材に対して冷間鍛造によって前記フランジ部を形成する工程と、を含むことを特徴とする車輪用転がり軸受装置の軸部材の製造方法。
【請求項２】
前記旋削工程において、前記フランジ部の外周面に対応する部分のみに対して前記旋削加工を行う請求項１に記載の車輪用転がり軸受装置の軸部材の製造方法。
【請求項３】
前記軸部材が、外輪の内周側に同心配置される軸部と、前記軸部の一端部に形成されるとともに車輪の中心孔に嵌合される嵌合先端部と、を有するとともに、前記フランジ部が、前記軸部外周面の一端部側に形成されており、
前記旋削工程において、前記素材の軸方向両側の先端部の内の一方を前記嵌合先端部としたときの前記フランジ部に対応する第１部分、及び、前記素材の軸方向両側の先端部の内の他方を前記嵌合先端部としたときの前記フランジ部に対応する第２部分の両方に対して前記旋削加工を行う請求項１又は請求項２に記載の車輪用転がり軸受装置の軸部材の製造方法。
【請求項４】
外輪部材と、車輪取付用のフランジ部を有するとともに前記外輪部材の内周側に同心配置されて内輪部材を構成する軸部材と、を備えた車輪用転がり軸受装置の製造方法であって、
前記軸部材の素材の外周面において前記フランジ部に対応する部分以外の部分を把持し、前記素材の外周面において前記フランジ部に対応する部分に対して、旋削加工を行って前記素材の表面欠陥を除く旋削工程と、
前記旋削工程後の前記素材に対して冷間鍛造によって前記フランジ部を形成する工程と、を含むことを特徴とする車輪用転がり軸受装置の製造方法。
【発明の詳細な説明】
【技術分野】
【０００１】
本発明は、車輪用転がり軸受装置の軸部材の製造方法、及び車輪用転がり軸受装置の製造方法に関する。
【背景技術】
【０００２】
自動車の車輪を回転自在に支持するための車輪用転がり軸受装置においては、車体側に固定される外輪部材と、この外輪部材の内周内方に配置されて内輪を構成する軸部材と、外輪部材と軸部材との間に転動自在に介在した転動体とを備えたものがある。前記軸部材は、前記外輪部材の内周内方に同心配置された軸部と、前記軸部外周面から径方向外側に延びている車輪取付用のフランジ部とを有しており、車体に対して回転自在に支持されている。車輪用転がり軸受装置は、前記軸部材のフランジ部に車輪が取り付けられることで前記車輪を車体に対して回転自在に支持する。
【０００３】
上記車輪用転がり軸受装置の軸部材は、熱間圧延によって円柱状に形成された棒鋼を寸切りしたものを素材として用い、冷間鍛造によって形成し製造される。特に前記軸部材において、径方向外側に延びているフランジ部は、前記素材に対して側方押出加工を行うことによって一体に成形される（例えば、特許文献１参照）。
【０００４】
前記軸部材の素材として用いられる棒鋼の表面には、熱間圧延時に生じる軸方向に沿ったしわ疵が存在することがある。このようなしわ疵は、その深さが微小ではあるが、前記素材においてフランジ部に対応する部分にしわ疵が存在した状態で、側方押出加工を行いフランジ部を形成すると、当該フランジ部の外周面には周方向に沿って引張応力が大きく作用するため、フランジ部の外周面に存在するしわ疵が拡大する方向に引っ張られて目立つ状態となり、外観上の品質を低下させる要因となっていた。
【０００５】
上記しわ疵は、その深さが微小（例えば、０．２ｍｍ以下程度）であるため、外周表面に対して旋削加工を行えば、しわ疵を除去することができる。
このため、冷間鍛造前の素材の表面に対して旋削加工を行うことで、しわ疵を除去することが行われていた。これによって、フランジ部にしわ疵が現れることはなく、外観上の品質が損なわれるのを抑制していた。
【先行技術文献】
【特許文献】
【０００６】
【特許文献１】特開２００６−１１１０７０号公報
【発明の概要】
【発明が解決しようとする課題】
【０００７】
図６は、素材に対して従来から行われている、しわ疵を除去するための旋削加工の工程を示す図である。図６（ａ）に示すように、棒鋼である素材１００の表面には、軸方向に沿ったしわ疵１０１が生じているものとする。
図６（ｂ）に示すように、所定寸法に寸切りされた素材１００の軸方向一方側の端縁を旋盤等のチャック１０２によって把持し、外周表面の内、軸方向他方側の約半分の面に対して旋削加工を行う（第１工程）。
【０００８】
上記第１工程の後、素材１００をチャック１０２から取り外した後、素材１００の軸方向他方側の端縁をチャック１０２によって把持し直し、外周表面の内、軸方向一方側の約半分の面に対して旋削加工を行う（第２工程）。
【０００９】
上記のように、素材からしわ疵を除去するための旋削工程においては、一つの素材に対して一度チャックで把持して一方側を加工した後、他方側を加工するために加工後の素材を取り外して再度把持し直さなければならないので、多くの工数を要するという問題を有していた。
上記のように、多くの工程を要するしわ疵除去のための旋削加工が、車輪用転がり軸受装置の軸部材の製造コストを増大化させる要因の一つとなっていた。
【００１０】
本発明はこのような事情に鑑みてなされたものであり、より少ない工数でしわ疵を除去することができる車輪用転がり軸受装置の軸部材の製造方法、及び車輪用転がり軸受装置の製造方法を提供することを目的とする。
【課題を解決するための手段】
【００１１】
本願発明者らは、より少ない工数でしわ疵を除去するための方策について鋭意研究を進める中で、冷間鍛造によって周方向に沿って引張応力が大きく作用するフランジ部において、しわ疵が外観に与える影響が顕著であり、冷間鍛造によって周方向に沿う引張応力が大きく作用しない他の部分においては、しわ疵が外観に与える影響が低いという知見を得た。本願発明者らは、この知見に基づいて本願発明を完成させた。
【００１２】
すなわち、上記目的を達成するための本発明は、車輪取付用のフランジ部を有する車輪用転がり軸受装置の軸部材の製造方法であって、前記軸部材の素材の外周面において前記フランジ部に対応する部分以外の部分を把持し、前記素材の外周面において前記フランジ部に対応する部分に対して、旋削加工を行って前記素材の表面欠陥を除く旋削工程と、前記旋削工程後の前記素材に対して冷間鍛造によって前記フランジ部を形成する工程と、を含むことを特徴としている。
【００１３】
上記構成の車輪用転がり軸受装置の軸部材の製造方法によれば、しわ疵が外観に与える影響が顕著な部分である素材のフランジ部に対応する部分にしわ疵が存在していたとしても、そのフランジ部に対応する部分に対して旋削加工を行って素材の表面欠陥を除くので、その後に冷間鍛造によって形成されるフランジ部にはしわ疵が現れない。
また、本製造方法では、フランジ部に対応する部分以外の部分を把持し、フランジ部に対応する部分に対して旋削加工を行うので、上記従来例のように一度一端部を把持した素材を取り外して再度他端部に把持し直すことなく、旋削加工を行うことができる。
この結果、旋削加工に要する工程を減らすことができ、より少ない工数でしわ疵を除去することができる。
【００１４】
上記車輪用転がり軸受装置の軸部材の製造方法の内、前記旋削工程において、前記フランジ部の外周面に対応する部分のみに対して前記旋削加工を行うものであることが好ましい。
素材におけるフランジ部の外周面に対応する部分は、冷間鍛造時に周方向に沿って引張応力が大きく作用するため、しわ疵が存在すると、フランジ部に形成された後の外観に与える影響が顕著となる。
一方、素材におけるフランジ部の外周面に対応する部分以外の部分は、冷間鍛造時に周方向に沿った引張応力が大きく作用しないため、しわ疵が存在していたとしても、フランジ部の外周面ほどにしわ疵が外観に与える影響が少ない。
このため、上記構成のように、素材におけるフランジ部の外周面に対応する部分のみに対して旋削加工を行えば、他の部分については旋削加工を行わなくとも、外観上の品質を低下させることがない。よって、他の部分については旋削加工を行わないことによって、旋削加工の加工時間を短縮でき、旋削加工に要する工程をさらに減らすことができる。
【００１５】
また、前記軸部材が、外輪の内周側に同心配置される軸部と、前記軸部の一端部に形成されるとともに車輪の中心孔に嵌合される嵌合先端部と、を有するとともに、前記フランジ部が、前記軸部外周面の一端部側に形成されており、前記旋削工程において、前記素材の軸方向両側の先端部の内の一方を前記嵌合先端部としたときの前記フランジ部に対応する第１部分、及び、前記素材の軸方向両側の先端部の内の他方を前記嵌合先端部としたときの前記フランジ部に対応する第２部分の両方に対して前記旋削加工を行うものであってもよい。
この場合、素材の軸方向両側の先端部の内、いずれを嵌合先端部として加工したとしても、フランジ部に対応する部分（第１部分、及び第２部分）に対して、旋削加工が行われる。このため、フランジ部を形成する工程において、素材の軸方向の方向性に関係なくフランジ部を形成することができる。
【００１６】
また、本発明は、外輪部材と、車輪取付用のフランジ部を有するとともに前記外輪部材の内周側に同心配置されて内輪部材を構成する軸部材と、を備えた車輪用転がり軸受装置の製造方法であって、前記軸部材の素材の外周面において前記フランジ部に対応する部分以外の部分を把持し、前記素材の外周面において前記フランジ部に対応する部分に対して、旋削加工を行って前記素材の表面欠陥を除く旋削工程と、前記旋削工程後の前記素材に対して冷間鍛造によって前記フランジ部を形成する工程と、を含むことを特徴としている。
上記構成の車輪用転がり軸受装置の製造方法によれば、旋削加工に要する工程を減らすことができ、より少ない工数でしわ疵を除去することができる。
【図面の簡単な説明】
【００１７】
【図１】本発明の一実施形態に係る車輪用転がり軸受装置の断面図である。
【図２】内軸の製造工程を示す図である。
【図３】素材に対する旋削加工の態様を説明するための図であり、（ａ）は、素材の外周面において旋削加工を行う部分を示す図、（ｂ）は、素材から形成される内軸３を示す図であり、（ａ）に示す素材との間で軸方向における各部分が対応するように示している。
【図４】素材を冷間鍛造する際の態様を説明するための図である。
【図５】変形例に係る、素材に対する旋削加工の態様を説明するための図である。
【図６】素材に対して従来から行われている、しわ疵を除去するための旋削加工の工程を示す図である。
【発明を実施するための形態】
【００１８】
次に、本発明の好ましい実施形態について添付図面を参照しながら説明する。図１は、本発明の一実施形態に係る車輪用転がり軸受装置の断面図である。この車輪用転がり軸受装置１は、自動車などの車両の車輪を回転自在に支持する装置として用いられるものである。
【００１９】
車輪用転がり軸受装置１は、外輪部材２と、外輪部材２の内周側に同心配置された内輪部材としての内軸３と、複列に配置され外輪部材２及び内軸３の間に転動自在に介在している複数の転動体としての玉４と、外輪部材２及び内軸３の間の環状空間の開口を密封するシール部材５と、両列の玉４を周方向に保持する一対の保持器６とを備えており、複列のアンギュラ玉軸受を構成している。
【００２０】
外輪部材２は、機械構造用合金鋼や軸受鋼等を用いて形成された円筒状の部材であり、その内周面に第１外輪軌道２ａ、及び第２外輪軌道２ｂ形成されている。
内軸３は、機械構造用合金鋼や機械構造用炭素鋼等を用いて形成された軸状の部材であり、車輪（図示せず）が一体に取り付けられる軸部材を構成しており、本体部１０と、円環状に形成された環状部材１１とを組み合わせて成るものである。
【００２１】
本体部１０は、外輪部材２の内周側に同心配置されている軸部１２と、軸部１２の一端部に形成されるとともに前記車輪の中心孔に嵌合される嵌合先端部１３と、軸部１２の外周面の一端部側に形成された車輪取付用のフランジ部１４とを有している。
【００２２】
フランジ部１４は、軸部１２の外周面から径方向外方に延びて環状に形成されている。また、フランジ部１４には、車輪を固定するための複数本のハブボルト１５がボルト孔１４ｃに固定されている。
嵌合先端部１３は、軸部１２の端部に形成されることで、フランジ部１４のフランジ面１４ａから突出して形成されている。嵌合先端部１３は、本体部１０の先端面に形成された軸方向に凹んでいる凹部１３ａによって円筒状に形成されている。
前記車輪は、中心孔に嵌合先端部１３が嵌合されるとともにフランジ面１４ａに当接した状態で、ハブボルト１５に取り付けられるハブナット（図示せず）を締め付けることによってフランジ部１４に一体に固定される。
【００２３】
また、軸部１２の外周面には、第１外輪軌道２ａに対向している第１内輪軌道１２ａが形成されている。また、軸部１２の他端部には第１内輪軌道１２ａよりも小径の小径部１２ｃが形成されている。この小径部１２ｃには、上述の環状部材１１が外嵌固定されている。
【００２４】
環状部材１１は、機械構造用合金鋼や軸受鋼等によって形成された環状の部材である。環状部材１１の外周面には、第２外輪軌道２ｂに対向している第２内輪軌道１２ｂが形成されている。環状部材１１は、小径部１２ｃに外嵌された状態で、当該小径部１２ｃの先端部をかしめて形成されたかしめ部１２ｄによって軸方向に固定されている。これによって、環状部材１１は、軸部１２に対して一体回転可能に固定されている。
【００２５】
玉４は、外輪部材２の内周面に形成された第１及び第２外輪軌道２ａ，２ｂと、内軸３の外周面に形成された第１及び第２内輪軌道１２ａ，１２ｂとの間に転動自在に介在している。
外輪部材２及び内軸３は、互いの軌道の間に玉４を介在することで相対回転自在である。
【００２６】
また、外輪部材２は、外周面の形成された取付フランジ（図示せず）によって車両側の懸架装置等に固定される。これによって、車輪用転がり軸受装置１は、車両に取り付けられるとともに、内軸３に一体に固定される車輪を車両に対して回転自在に支持する。
【００２７】
図２は、内軸３の製造工程を示す図である。図２において、まず、円柱状の棒鋼を軸方向所定寸法となるように切断することによって、内軸３の本体部１０の素材を得る（ステップＳ１）。この素材は、後に行われる冷間鍛造のために軟化しておく必要がある。よって、前記素材は、例えば、６００〜８００度に加熱した後、炉冷等によって冷却されて焼鈍される。
次いで、前記素材の外周面に対して旋削加工を行う（ステップＳ２：旋削工程）。
【００２８】
図３素材に対する旋削加工の態様を説明するための図であり、（ａ）は、素材の外周面において旋削加工を行う部分を示す図、（ｂ）は、素材から形成される内軸３を示す図であり、（ａ）に示す素材との間で軸方向における各部分が対応するように示している。
図３（ａ）に示すように、素材３０は、旋削加工を行うための旋盤等のチャックＣによって把持され、外周面３０ａにおける所定部分について旋削加工が行われる。
【００２９】
素材３０は、軸方向一方側の先端部３１、又は軸方向他方側の先端部３２のいずれか一方が把持される。この両先端部３１，３２は、素材３０を内軸３の本体部１０に形成したときの嵌合先端部１３に対応する部分である。両先端部３１，３２の内、いずれか一方が嵌合先端部１３に形成される。
なお、図３では、素材３０における軸方向一方側の先端部３１と、本体部１０における嵌合先端部１３とを対応付けて示している。
【００３０】
素材３０は、図３（ａ）において素材３０の外周面３０ａにおいてハッチングで示す第１旋削部分３３、及び第２旋削部分３４の２箇所に対して、旋削加工が行われる。
旋削加工が行われる第１旋削部分３３は、チャックＣによって把持されている軸方向一方側の先端部３１が、本体部１０における嵌合先端部１３に形成されたときに、本体部１０に形成されるフランジ部１４に対応する部分となる。
一方、第２旋削部分３４は、軸方向他方側の先端部３２が、嵌合先端部１３に形成されたときに、本体部１０に形成されるフランジ部１４に対応する部分となる。
【００３１】
この旋削加工は、素材の表面欠陥であるしわ疵を除去するために行われる。しわ疵は、外周面３０ａの表面からの径方向深さが０．２ｍｍ以下程度である。よって、旋削加工では、素材３０に対して、その外周面３０ａの表面からの径方向深さが約０．２ｍｍの範囲を旋削する。これによって、旋削加工を行った部分においては、しわ疵をほぼ除去することができる。
【００３２】
第１旋削部分３３（第２旋削部分３４）は、フランジ部１４の外周面１４ｂに対応する部分であり、例えば、フランジ部１４の外周面１４ｂの軸方向厚み寸法が１０ｍｍであるとすると、第１旋削部分３３の軸方向寸法は、１１ｍｍに設定される。このように、フランジ部１４の外周面１４ｂに対応する部分である第１旋削部分３３（第２旋削部分３４）の軸方向寸法は、フランジ部１４の軸方向厚み寸法に対して、わずかに軸方向両側に増加させた寸法となるように設定される。
つまり、フランジ部１４の外周面１４ｂに対応する部分の軸方向寸法は、フランジ部１４の軸方向厚み寸法に対して、わずかに軸方向両側に増加させた寸法となるように設定される。
このように、本実施形態では、フランジ部１４の外周面１４ｂに対応する部分（第１旋削部分３３及び第２旋削部分３４）以外の部分である先端部３１（先端部３２）を把持し、フランジ部１４の外周面１４ｂに対応する部分（第１旋削部分３３及び第２旋削部分３４）のみに対して旋削加工を行う。
【００３３】
本実施形態において、先端部３１，３２の内、どちらを把持したとしても、フランジ部１４に対応する部分である第１旋削部分３３、及び第２旋削部分３４が、チャックＣによって把持されることはない。よって、先端部３１，３２の内、いずれか一方を一度チャックＣで把持すれば、第１旋削部分３３、及び第２旋削部分３４の両方を旋削加工することができる。
【００３４】
また、本実施形態では、素材３０の外周面の旋削工程において、第１旋削部分３３、及び第２旋削部分３４の両方に対して旋削加工を行うように構成されている。
この場合、素材３０の軸方向両側の先端部３１，３２の内、いずれを嵌合先端部１３として加工したとしても、フランジ部１４に対応する部分（第１旋削部分３３、及び第２旋削部分３４）に対して、旋削加工が行われる。よって、フランジ部１４を形成する工程において、素材３０の軸方向の方向性に関係なくフランジ部１４を形成することができる。
【００３５】
図２に戻って、ステップＳ２において、第１旋削部分３３、及び第２旋削部分３４に対して旋削加工が行われると、素材３０は、次に、冷間鍛造によって所定形状に形成された後（ステップＳ３）、機械加工が行われる（ステップＳ４）。
【００３６】
図４は、素材３０を冷間鍛造する際の態様を説明するための図である。
この冷間鍛造では、まず、図４（ａ）に示す円柱状の素材３０に対して、前方押出加工を行うことで軸部１２を形成し、図４（ｂ）に示すような第１中間素材４０を得る。
【００３７】
次いで、第１中間素材４０に対して、側方押出加工を行うことで、嵌合先端部１３及び凹部１３ａを形成しながら、軸部１２と嵌合先端部１３との間の位置にフランジ部１４を形成し、図４（ｃ）に示すような第２中間素材４１を得る。
【００３８】
このとき、第２中間素材４１に形成されたフランジ部１４の外周面１４ｂは、素材３０における第１旋削部分３３に対応している。つまり、素材３０に対して側方押出加工を行うことによって、第１旋削部分３３が、外周面１４ｂとなるようなフランジ部１４が形成される。
【００３９】
ここで、側方押出加工によって、径方向外側に延びるように塑性変形されるフランジ部１４の外周面１４ｂの表面には、周方向に沿って引張応力が大きく作用する。このため、素材３０の外周面１４ｂに対応する部分にしわ疵が存在すると、そのしわ疵が拡大する方向に引っ張られて目立つ状態となり、外観上の品質を低下させてしまう等、外観に与える影響が顕著である。
一方、その他の部分の表面においては、冷間鍛造によっては、周方向に沿う引張応力が大きく作用せず、むしろ圧縮応力が大きく作用するため、しわ疵が存在していたとしても外観に与える影響は少ない。
【００４０】
この点、上記構成の車輪用転がり軸受装置１の内軸３の製造方法によれば、しわ疵が外観に与える影響が顕著な部分である、素材３０のフランジ部１４に対応する部分にしわ疵が存在していたとしても、そのフランジ部１４に対応する部分である第１旋削部分３３及び第２旋削部分３４に対して旋削加工を行って、表面欠陥であるしわ疵を除去するので、その後に冷間鍛造によって形成されるフランジ部１４にはしわ疵が現れない。
【００４１】
また、本製造方法では、上述したように、素材３０の先端部３１，３２の内、どちらを把持したとしても、フランジ部１４に対応する部分である第１旋削部分３３、及び第２旋削部分３４が、チャックＣによって把持されることはない。
よって、素材３０の先端部３１，３２の内、いずれか一方を一度チャックＣで把持すれば、フランジ部１４に対応する部分（第１旋削部分３３、及び第２旋削部分３４）を旋削加工することができる。よって、上記従来例のように一度一端部を把持した素材を取り外して再度他端部に把持し直すことなく、旋削加工を行うことができる。
この結果、旋削加工に要する工程を減らすことができ、より少ない工数でしわ疵を除去することができる。
【００４２】
また、本実施形態の車輪用転がり軸受装置１の内軸３の製造方法では、前記旋削工程において、フランジ部１４の外周面１４ｂに対応する部分である第１旋削部分３３及び第２旋削部分３４のみに対して旋削加工を行うので、旋削加工の加工時間を短縮でき、旋削加工に要する工程をさらに減らすことができる。
【００４３】
上記冷間鍛造によって、軸部１２、嵌合先端部１３、及びフランジ部１４が形成された第２中間素材４１が得られると、この第２中間素材４１に対して、必要な部分に機械加工を行う（図２中、ステップＳ４）。また、機械加工によって、フランジ部１４にボルト孔１４ｃを形成するとともに、軸部１２の端面に凹部１２ｅを形成することで、かしめ部１２ｄを形成する。これによって、図４（ｄ）に示すような本体部１０（内軸３）を得る。
【００４４】
その後、本体部１０は、所定の条件下で焼入れ焼き戻しがなされ、さらに必要な部分に対して旋削加工又は研磨加工を行うことで、完成品としての本体部１０（内軸３）が得られる。
【００４５】
なお、上記実施形態では、素材３０の第１旋削部分３３及び第２旋削部分３４のみに対して旋削加工を行った場合を示したが、例えば、第１旋削部分３３及び第２旋削部分３４の２箇所について旋削加工を行わず、両部分３３，３４を含んだ部分を一度に旋削加工してもよい。
【００４６】
図５は、変形例に係る、素材に対する旋削加工の態様を説明するための図である。図５では、素材３０の外周面３０ａにおける、第３旋削部分３５の一箇所のみについて旋削加工を行う点において、上記実施形態と相違している。
【００４７】
図５中、第３旋削部分３５は、軸方向両端に第１旋削部分３３及び第２旋削部分３４を含んでいる。よって、第３旋削部分３５の一箇所のみを旋盤等によって旋削加工すれば、第１旋削部分３３及び第２旋削部分３４の両方を旋削加工することができる。
この場合、素材３０に対して、１箇所だけ旋削加工すればよいので、上記実施形態のように２箇所それぞれに対して旋削加工する場合と比較して、旋削加工を行うための前段取り等に要する作業時間を減らすことができ、より工数を減らすことができる。
【００４８】
本発明は、上記実施形態に限定されるものではない。上記説明では、アンギュラ玉軸受を構成する車輪用転がり軸受装置に本発明を適用した場合を例示したが、例えば、円すいころ軸受を構成する転がり軸受装置に対しても適用することができる。
【符号の説明】
【００４９】
１  車輪用転がり軸受装置        ２  外輪部材        ３  内軸（軸部材）
１０  本体部        １１  環状部材        １２  軸部        １３  嵌合先端部
１４  フランジ部        １４ｂ  外周面        ３０  素材
３１，３２  先端部        ３３  第１旋削部分        ３４  第２旋削部分
３５  第３旋削部分
【図１】
2015009265.tif 000003
【図２】
2015009265.tif 000004
【図３】
2015009265.tif 000005
【図４】
2015009265.tif 000006
【図５】
2015009265.tif 000007
【図６】
2015009265.tif 000008